ОГНЕСТОЙКИЙ ОПТОВОЛОКОННЫЙ КАБЕЛЬ С БОЛЬШИМ КОЛИЧЕСТВОМ ВОЛОКОН

1. Огнестойкий оптоволоконный кабель, содержащий:
- сердечник, содержащий центральный несущий элемент и множество буферных трубок, расположенных вокруг центрального несущего элемента, причем каждая буферная трубка содержит множество оптических волокон;
- слой слюды, расположенный вокруг сердечника;
- слой стекловидной пряжи, окружающий и находящийся в непосредственном контакте со слоем слюды;
- металлическую армировку, окружающую слой стекловидной пряжи; и
- многослойную оболочку, окружающую и находящуюся в непосредственном контакте с металлической армировкой,
причем многослойная оболочка содержит первый слой, второй слой, окружающий и находящийся в контакте с первым слоем, и третий слой, находящийся в радиальном внутреннем местоположении относительно первого слоя и в непосредственном контакте с ним, причем первый, второй и третий слой изготовлен из огнеупорного материала с низким уровнем дыма, с нулевым уровнем галогенов (LS0H), причем LS0H-материал первого слоя обладает предельным кислородным индексом (ПКИ), большим, чем ПКИ LS0H-материала второго слоя и третьего слоя, а второй слой представляет собой самый внешний слой кабеля.
2. Оптоволоконный кабель по п. 1, в котором первый слой изготовлен из огнеупорного материала с низким уровнем дыма, с нулевым уровнем галогенов (LS0H), имеющего ПКИ более 70%.
3. Оптический кабель по п. 2, в котором первый слой изготовлен из огнеупорного материала с низким уровнем дыма, с нулевым уровнем галогенов (LS0H), имеющего ПКИ 75-90%
4. Оптоволоконный кабель по п. 1, в котором как третий слой, так и второй слой многослойной оболочки, изготовлены из огнеупорного материала с низким уровнем дыма, с нулевым уровнем галогенов (LS0H), имеющего ПКИ 25-70%.
5. Оптоволоконный кабель по п. 4, в котором оба слоя, - третий и второй, изготовлены из огнеупорного материала с низким уровнем дыма, с нулевым уровнем галогенов (LS0H), имеющего ПКИ 30-50%.
6. Оптоволоконный кабель по п. 1, в котором буферные трубки содержат водоблокирующий наполнительный материал, содержащий кремнийорганический гель, в котором упомянутый кремнийорганический гель имеет температуру каплепадения, по меньшей мере, 200 °C.
7. Оптоволоконный кабель по п. 6 в котором кремнийорганический гель имеет температуру каплепадения ≥250 °C.
8. Оптоволоконный кабель по п. 1, в котором центральный несущий элемент содержит огнеупорный полимерный материал с низким уровнем дыма, с нулевым уровнем галогенов (LS0H).
9. Оптоволоконный кабель по п. 8 в котором центральный несущий элемент содержит тело, имеющее внешнюю поверхность, а огнеупорный полимерный материал LS0H присутствует в форме слоя на внешней поверхности тела.
10. Оптоволоконный кабель по п. 9 в котором огнеупорный полимерный материал LS0H центрального несущего элемента обладает предельным кислородным индексом 25-40%.
11. Оптоволоконный кабель по п. 1, дополнительно содержащий четвертый слой, вставленный между слоем стекловидной пряжи и металлической армировкой.
12. Оптоволоконный кабель по п. 11, в котором четвертый слой изготовлен из огнестойкого полимерного материала LS0H, имеющего предельный кислородный индекс (ПКИ) ≥30%.
13. Оптоволоконный кабель по п. 1, дополнительно содержащий водонабухающий слой, вставленный между слоем стекловидной пряжи и металлической армировкой.
14. Оптоволоконный кабель по п. 1, в котором каждый слой многослойной оболочки обладает толщиной 0,8-2,5 мм.